СПОСОБ ВОССТАНОВЛЕНИЯ КРЕМНЕЗЕМА ПОСЛЕ ГЛИНОЗЕМА ИЗ ЛЕТУЧЕЙ УГОЛЬНОЙ ЗОЛЫ

1. Способ восстановления кремнезема и глинозема из летучей угольной золы, включающий обработку летучей золы щелочью, причем способ включает этапы, на которых
2
3
2
3
1) выщелачивают Si из летучей золы при 70-150°С в форме NaSiO с помощью раствора NaOH с консистенцией >40% (вес/вес) и отделяют раствор NaSiO и остаток после выщелачивания с соотношением Al-Si≥2;
2
3
2) выпаривают раствор до раствора NaSiO различной концентрации или получают кремнезем карбоксилированием;
2
3
3) получают АlО известным способом и остаток после выщелачивания как материал.
2. Способ по п.1, где летучую золу активируют перед вышеописанными этапами любым из следующих этапов, на которых
а. обжигают-активируют летучую золу;
2
4
b. погружают летучую золу в раствор НSО;
с. погружают летучую золу в раствор NaOH.
2
3. Способ по п.1 или 2, дополнительно включает этапы, на которых активируют при 900-1100°С, извлекают SiO при помощи густой каустической соды, а затем применяют для обработки при получении глинозема, если летучая зола является угольной примесью с высоким содержанием Аl, каолинитом или бокситом среднего-низкого класса.
4. Способ по п.1 или 2, который дополнительно включает этап, на котором получают наполнитель или цемент, применяя остаток после восстановления Аl.
5. Способ по п.2, где указанный обжиг-активацию выполняют при температуре ≤950°С.
2
4
2
4
6. Способ по п.2, где указанный раствор HSO является раствором НSO любой концентрации.
7. Способ по п.2, где указанный раствор NaOH является 5-20% (вес./вес.) раствором NaOH.
2
3
2
2
3
2
8. Способ по п.1, где раствор NaSiO, полученный после выработки SiO способом карбоксилирования из раствора NaSiO, можно сделать основным при помощи СаО или Са(ОН) для получения раствора NaOH для повторного применения.